(57)【要約】【課題】環境に影響の少ない非芳香族系有機溶剤を用いても着色剤に対する充分な分散性能を有し、且つ保存後の分散性に優れた印刷インキが得られる印刷インキ用分散剤組成物を提供する。【解決手段】オレフィンと不飽和二塩基酸との共重合体の、炭素数６以上１０以下の分岐鎖アルキル基を有するアミンによるアミド化物又はその塩（ａ）と、酢酸エステル（ｂ１）と低級アルコール（ｂ２）との混合有機溶剤（ｂ）とを含有する、印刷インキ用分散剤組成物。【選択図】なし【特許請求の範囲】
【請求項１】
オレフィンと不飽和二塩基酸との共重合体の、炭素数６以上１０以下の分岐鎖アルキル基を有するアミンによるアミド化物又はその塩（ａ）と、酢酸エステル（ｂ１）と低級アルコール（ｂ２）との混合有機溶剤（ｂ）とを含有する、印刷インキ用分散剤組成物。
【請求項２】
前記アミド化物の塩が、下記式（１）のイミダゾリン化合物の塩である、請求項１記載の印刷インキ用分散剤組成物。
【化１】
2018168285.tif 000005
〔式中、Ｒ１は炭素数７以上２１以下の炭化水素基、Ｒ２は炭素数１以上５以下の２価の炭化水素基である。〕
【請求項３】
酢酸エステル（ｂ１）が、酢酸エチル及び酢酸ブチルからなる群から選ばれる少なくとも１種であり、低級アルコール（ｂ２）が、イソプロピルアルコール及びｎ−ブチルアルコールからなる群から選ばれる少なくとも１種である請求項１又は２記載の印刷インキ用分散剤組成物。
【請求項４】
オレフィンが、ジイソブチレン及びイソブチレンからなる群から選ばれる少なくとも１種である請求項１〜３に記載の印刷インキ用分散剤組成物。
【請求項５】
不飽和二塩基酸が、無水マレイン酸、マレイン酸及びイタコン酸からなる群から選ばれる少なくとも１種である請求項１〜４に記載の印刷インキ用分散剤組成物。
【請求項６】
（ａ）の含有量と（ｂ）の含有量との質量比（ａ）／（ｂ）が０．１以上０．９以下である、請求項１〜５いずれかに記載の印刷インキ用分散剤組成物。
【請求項７】
（ａ）を分散剤組成物中１０質量％以上８０質量％以下含有する、請求項１〜６いずれかに記載の印刷インキ用分散剤組成物。
【請求項８】
（ｂ１）の含有量と（ｂ２）の含有量の質量比（ｂ１）／（ｂ２）が０．０１以上１００以下である、請求項１〜７いずれかに記載の印刷インキ用分散剤組成物。
【請求項９】
印刷インキ用粉体と、
オレフィンと不飽和二塩基酸との共重合体の、炭素数６以上１０以下の分岐鎖アルキル基を有するアミンによるアミド化物又はその塩（ａ）と、
酢酸エステル（ｂ１）と低級アルコール（ｂ２）との混合有機溶剤（ｂ）と、
を含有する、印刷インキ組成物。
【請求項１０】
印刷インキ用粉体が着色剤である、請求項９記載の印刷インキ組成物。
【請求項１１】
印刷インキ用粉体１００質量部に対して、（ａ）を１質量部以上３０質量部以下含有する、請求項９又は１０記載の印刷インキ組成物。
【請求項１２】
オレフィンと不飽和二塩基酸とを、酢酸エステル（ｂ１）と低級アルコール（ｂ２）とを含む反応溶媒中で反応させて共重合体を得る工程、及び
前記共重合体を、炭素数６以上１０以下の分岐鎖アルキル基を有するアミンでアミド化して前記共重合体のアミド化物を得る工程、
を有する、印刷インキ用分散剤組成物の製造方法。
【請求項１３】
前記共重合体のアミド化物を、下記式（１）のイミダゾリン化合物で中和する工程を有する、請求項１２記載の印刷インキ用分散剤組成物の製造方法。
【化２】
2018168285.tif 000006
〔式中、Ｒ１は炭素数７以上２１以下の炭化水素基、Ｒ２は炭素数１以上５以下の２価の炭化水素基である。〕
【発明の詳細な説明】
【技術分野】
【０００１】
本発明は、印刷インキ用分散剤組成物、印刷インキ組成物及び印刷インキ用分散剤組成物の製造方法に関する
【背景技術】
【０００２】
印刷方式には、グラビア印刷、オフセット印刷、フレキソグラフィー印刷などが知られており、それぞれに適した印刷インキが用いられている。通常、インキは、有機溶剤や水などの溶剤を含有している。例えば、グラビア印刷用インキの溶剤としては、トルエン、キシレン、ベンゼン等の芳香族系溶剤や、酢酸エチル、イソプロピルアルコール等のような非芳香族系溶剤が使用されてきた。トルエンは、インキに使用される樹脂や添加剤に対する高い溶解性、印刷時の適切な乾燥性等のために、従来、好んで使用されてきた。しかしながら、労働安全衛生法の改正により、トルエンの濃度規制が強化され、そのための環境改善への対応からインキ中の溶剤組成の見直しが迫られており、トルエンを使用しないインキ、例えば、酢酸エチル、イソプロピルアルコールを用いたインキの需要が高まっている。
【０００３】
特許文献１には、オレフィンと不飽和二塩基酸との共重合体のアミド化物又はエステル化物で、不飽和二塩基酸に対するアミド化率又はエステル化率が１０〜６０モル％であるものから選ばれる少なくとも１種の分散剤と、溶解度パラメーターが８．５〜２２（ｃａｌ／ｃｍ３）１／２の非芳香族系有機溶剤とを含有する電子材料用油中分散剤組成物を用いて、カーボンブラックなどの電子材料用粉体の油中分散体を得ることが記載されている。
また、特許文献２には、オレフィンと不飽和二塩基酸との共重合体のアミド化物を用いて、染料や顔料などの非水溶媒中に微粒子を分散させることが開示されている。
【先行技術文献】
【特許文献】
【０００４】
【特許文献１】特開２００９−１３８１１５号公報
【特許文献２】特公昭４１−１７８５２号公報
【発明の概要】
【発明が解決しようとする課題】
【０００５】
本発明は、環境に影響の少ない非芳香族系有機溶剤を用いても着色剤に対する充分な分散性能を有し、インキが乾燥しても有機溶剤に再度混合した際に容易に分散し、且つ保存後の分散性に優れた印刷インキが得られる印刷インキ用分散剤組成物を提供する。
【課題を解決するための手段】
【０００６】
本発明は、オレフィンと不飽和二塩基酸との共重合体の、炭素数６以上１０以下の分岐鎖アルキル基を有するアミンによるアミド化物又はその塩（ａ）と、酢酸エステル（ｂ１）と低級アルコール（ｂ２）との混合有機溶剤（ｂ）とを含有する、印刷インキ用分散剤組成物に関する。
【０００７】
また、本発明は、
印刷インキ用粉体と、
オレフィンと不飽和二塩基酸との共重合体の、炭素数６以上１０以下の分岐鎖アルキル基を有するアミンによるアミド化物又はその塩（ａ）と、
酢酸エステル（ｂ１）と低級アルコール（ｂ２）との混合有機溶剤（ｂ）と、
を含有する、印刷インキ組成物に関する。
【０００８】
また、本発明は、
オレフィンと不飽和二塩基酸とを、酢酸エステル（ｂ１）と低級アルコール（ｂ２）とを含む反応溶媒中で反応させて共重合体を得る工程、及び
前記共重合体を、炭素数６以上１０以下の分岐鎖アルキル基を有するアミンでアミド化して前記共重合体のアミド化物を得る工程、
を有する、印刷インキ用分散剤組成物の製造方法に関する。
【０００９】
以下、オレフィンと不飽和二塩基酸との共重合体の、炭素数６以上１０以下の分岐鎖アルキル基を有するアミンによるアミド化物又はその塩（ａ）を（ａ）成分、酢酸エステル（ｂ１）を（ｂ１）成分、低級アルコール（ｂ２）を（ｂ２）成分、前記混合有機溶剤（ｂ）を（ｂ）成分として説明する。
【発明の効果】
【００１０】
本発明によれば、環境に影響の少ない非芳香族系有機溶剤を用いても着色剤に対する充分な分散性能を有し、インキが乾燥しても有機溶剤に再度混合した際に容易に分散し、且つ保存後、例えば高温、長期間の保存後の分散性に優れた印刷インキが得られる印刷インキ用分散剤組成物が提供される。例えば、グラビア印刷をする場合、グラビア印刷機のロール上で印刷インキが乾燥固結し、ロールが回転している間に本固結物がロールから落下して、新たに供給される印刷インキ中に混入するような事態が生じても、本発明の印刷インキ用分散剤組成物を用いて調製された印刷インキ組成物であれば、印刷インキ用粉体は容易に印刷インキに再分散するため、作業効率や印刷インキの品質を維持できる。
【発明を実施するための形態】
【００１１】
〔印刷インキ用分散剤組成物〕
（ａ）成分は、オレフィンと不飽和二塩基酸との共重合体の、炭素数６以上１０以下の分岐鎖アルキル基を有するアミンによるアミド化物又はその塩である。（ａ）成分は、印刷インキ用粉体の分散剤として機能する。
【００１２】
（ａ）成分を構成するオレフィンとしては、良好な分散性能を得る観点から、炭素数３以上１２以下のオレフィンが好ましく、ジイソブチレン及びイソブチレンからなる群から選ばれる少なくとも１種がより好ましく、ジイソブチレンが更に好ましい。
【００１３】
（ａ）成分を構成する不飽和二塩基酸としては、良好な分散性能を得る観点から、炭素数４以上６以下の脂肪族不飽和二塩基酸が好ましく、無水マレイン酸、マレイン酸及びイタコン酸からなる群から選ばれる少なくとも１種がより好ましく、無水マレイン酸及びマレイン酸からなる群から選ばれる少なくとも１種が更に好ましい。
【００１４】
（ａ）成分の構成モノマーとしてのオレフィンと不飽和二塩基酸の割合は、良好な分散性能を得る観点から、オレフィン／不飽和二塩基酸のモル比が、好ましくは０．２５以上、より好ましくは０．４０以上、更に好ましくは０．５０以上、そして、好ましくは４以下、より好ましくは２．５以下、更に好ましくは２．０以下である。
【００１５】
（ａ）成分のオレフィンと不飽和二塩基酸との共重合体のアミド化物は、オレフィン及び不飽和二塩基酸の共重合体と、炭素数６以上１０以下の分岐鎖アルキル基を有するアミンとを反応させることにより得ることができる。ここで用いられるアミンは、炭素数６以上１０以下の分岐鎖アルキル基を有するアミンであり、炭素数６以上１０以下の分岐鎖アルキル基を有する１級アミンが好ましい。具体的には、イソヘキシルアミン、２−エチルヘキシルアミン、イソオクチルアミン、イソデシルアミン等が挙げられる。これらのアミンは１種又は２種以上を混合して用いることができる。当該アミンが有する前記分岐鎖アルキル基は、好ましくは炭素数８以上１０以下の分岐鎖アルキル基である。
【００１６】
（ａ）成分であるアミド化物のアミド化率（対不飽和二塩基酸）は、良好な分散性能、及び（ｂ）成分への良好な溶解性を得る観点から、好ましくは６０モル％超、より好ましくは７０モル％以上、更に好ましくは８０モル％以上、そして、好ましくは１５０モル％以下、より好ましくは１２０モル％以下、更に好ましくは１１０モル％以下である。
尚、このアミド化率は、（ａ）成分製造時の原料の仕込みモル％に基づいて算出できる。アミド化率が、２００モル％を超える場合は、遊離アミド化物が存在するものと推察される。
【００１７】
オレフィンと不飽和二塩基酸との共重合体のアミド化物は、塩であってもよい。塩は、アミン、ベタイン等で中和して得ることができる。塩は、イミダゾリン塩が好ましく、下記式（１）のイミダゾリン化合物の塩がより好ましい。
【００１８】
【化１】
2018168285.tif 000002
【００１９】
〔式中、Ｒ１は炭素数７以上２１以下の炭化水素基、Ｒ２は炭素数１以上５以下の２価の炭化水素基である。〕
【００２０】
前記式（１）中、Ｒ１の炭化水素基は、アルキル基、アルケニル基が挙げられる。また、Ｒ１の炭素数は、好ましくは８以上、より好ましくは１０以上、そして、好ましくは２２以下、より好ましくは２０以下である。Ｒ２の２価の炭化水素基は、アルキレン基が挙げられる。Ｒ２の炭素数は、好ましくは１以上、そして、好ましくは４以下である。
【００２１】
オレフィンと不飽和二塩基酸との共重合体のアミド化物が塩である場合、中和度は、好ましくは５０モル％以上、より好ましくは６０モル％、そして、好ましくは１００モル％以下、より好ましくは９０モル％以下である。
【００２２】
（ａ）成分である、前記アミド化物の重量平均分子量は、良好な分散性能、及び非芳香族系有機溶剤への良好な溶解性を得る観点から、好ましくは７００以上、より好ましくは３０００以上、更に好ましくは５０００以上、そして、好ましくは５０万以下、より好ましくは３０万以下、更に好ましくは１０万以下である。なお、本明細書における（ａ）成分のアミド化物の重量平均分子量は、下記条件のＧＰＣ（ゲルパーミエーションクロマトグラフィー、ポリスチレン換算）で測定した値である。
カラム：α−Ｍ＋α−Ｍ（東ソー株式会社製）
カラム温度：４０℃
検出器：ＲＩ
溶離液：６０ｍｍｏｌ／Ｌリン酸、５０ｍｍｏｌ／Ｌ臭化リチウム、ＤＭＦ溶剤
流速：１．０ｍＬ／ｍｉｎ
注入量：０．１ｍＬ
標準：ポリスチレン
【００２３】
本発明では共重合体の重合率の向上並びに好ましい重量平均分子量を得る観点から、共重合体を製造する際に重合開始剤を使用できる。重合開始剤は、有機過酸化物、アゾ系等が挙げられ、このうち有機過酸化物が好ましく、具体的にはパーオキシケタール、ハイドロパーオキサイド、ジアルキルパーオキサイド、ジアシルパーオキサイド、パーオキシジカーボネート、パーオキシエステルが挙げられ、更に具体的には過酸化ベンゾイル、過酸化ラウロイル、ｔ−ブチルパーオキシ−２−エチルヘキサノエート等が挙げられる。
重合開始剤の使用量（対不飽和二塩基酸）は、良好な重合率並びに分散性能を得る観点から、好ましくは０．１モル％以上、より好ましくは０．３モル％以上、更に好ましくは０．５モル％以上、そして、好ましくは２０モル％以下、より好ましくは１０モル％以下、更に好ましくは５モル％以下である。
重合開始剤は重合終了後の熟成工程において共重合体の重合率を更に向上させる目的で添加しても良い。その際の使用量は０．０１モル％以上０．１モル％以下（対不飽和二塩基酸）が好ましい。
【００２４】
本発明では、（ａ）成分と共に未反応のオレフィンや不飽和二塩基酸等を本発明の効果を阻害しない範囲で含有する混合物を、（ａ）成分の供給原料として用いてもよい。
【００２５】
（ａ）成分は、前記アミド化合物の塩が好ましく、前記アミド化物のイミダゾリン塩がより好ましい。
【００２６】
本発明に用いられる（ｂ）成分の混合有機溶剤は、環境への配慮から、非芳香族系有機溶剤であり、また、（ａ）成分の溶解性を向上させる観点から、（ｂ１）成分の酢酸エステルと（ｂ２）成分の低級アルコールとの混合有機溶剤が用いられる。本発明の印刷インキ用分散剤組成物は、いわゆる油中分散型スラリーの形態の印刷インキ組成物の調製に好適に用いられる。
【００２７】
（ｂ１）成分の酢酸エステルとしては、総炭素数２以上６以下の酢酸エステルが挙げられ、具体的には、酢酸エチル、酢酸プロピル、酢酸ブチル等が挙げられる。（ｂ１）成分は、酢酸エチル及び酢酸ブチルからなる群から選ばれる少なくとも１種が好ましい。
また、（ｂ２）成分の低級アルコールとしては、炭素数２以上６以下のアルコールが挙げられ、具体的には、イソプロピルアルコール、ｎ−プロピルアルコール、イソブチルアルコール、ｎ−ブチルアルコール等が挙げられる。（ｂ２）成分は、イソプロピルアルコール及びｎ−ブチルアルコールからなる群から選ばれる少なくとも１種が好ましい。
【００２８】
（ｂ）成分は、良好な分散性能、及び（ａ）成分の（ｂ）成分への良好な溶解性を得る観点から、（ｂ１）成分の含有量と（ｂ２）成分の含有量の質量比（ｂ１）／（ｂ２）が、好ましくは０．０１以上、より好ましくは０．２５以上、更に好ましくは０．４５以上、より更に好ましくは０．８以上、そして、好ましくは１００以下、より好ましくは９９以下、更に好ましくは５０以下、より更に好ましく９は以下、より更に好ましくは３以下である。
【００２９】
本発明の印刷インキ用分散剤組成物は、（ｂ）成分以外の有機溶剤を含有してもよいが、全有機溶剤中、（ｂ）成分の占める割合は、好ましくは１０質量％以上、より好ましくは３０質量％以上、更に好ましくは７０質量％以上、そして、好ましくは１００質量％以下であり、１００質量％であってもよい。
また、本発明の印刷インキ用分散剤組成物は、水の含有量が少ないものが好ましい。更に好ましくは、水を実質的に含有しないものが好ましい。ここで、「水を実質的に含有しない」とは、組成物中の水の含有量が好ましくは５質量％以下、より好ましくは３質量％以下、更に好ましくは１質量％以下であることをいう。
【００３０】
本発明の印刷インキ用分散剤組成物は、分散性向上の観点から、（ａ）成分の含有量と（ｂ）成分の含有量との質量比（ａ）／（ｂ）が、好ましくは０．１以上、より好ましくは０．２以上、更に好ましくは０．３以上、そして、好ましくは０．９以下、より好ましくは０．７以下、更に好ましくは０．５以下である。
【００３１】
本発明の印刷インキ用分散剤組成物は、分散性向上の観点から、（ａ）成分を、好ましくは１０質量％以上、より好ましくは１５質量％以上、更に好ましくは２０質量％以上、そして、好ましくは８０質量％以下、より好ましくは６０質量％以下、更に好ましくは４０質量％以下含有する。
【００３２】
本発明の印刷インキ用分散剤組成物は、任意成分として、高級アルコール、脂肪酸、脂肪酸エステル、脂肪アミンなどを含有することができる。
【００３３】
なお、本発明の印刷インキ用分散剤組成物は、（ｂ）成分をそのまま印刷インキ組成物の溶剤として用いることができるため、組成によっては、本発明の印刷インキ用分散剤組成物に印刷インキ用粉体を混合するだけで、本発明の印刷インキ組成物を得ることができる。例えば、本発明の印刷インキ用分散剤組成物は、印刷インキ用ビヒクルやその溶剤、更には、印刷インキ組成物用溶剤等として使用することができる。
【００３４】
本発明の印刷インキ組成物は、印刷インキ用粉体又は他の有機溶剤との混合性の向上の観点から、液体であることが好ましい。
【００３５】
〔印刷インキ組成物〕
本発明の印刷インキ組成物は、印刷インキ用粉体と、前記（ａ）成分と、前記（ｂ）成分とを含有する。（ａ）成分、及び（ｂ）成分の具体例及び好ましい態様は、本発明の印刷インキ用分散剤組成物と同じである。
【００３６】
印刷インキ用粉体としては、着色剤、着色剤以外の無機粉体が挙げられる。
着色剤は、顔料が挙げられる。顔料としては、印刷インキで一般的に用いられている各種無機顔料、有機顔料等が使用できる。無機顔料としては、例えば、酸化チタン、ベンガラ、アンチモンレッド、カドミウムイエロー、コバルトブルー、紺青、群青、カーボンブラック、黒鉛、サチンホワイト、亜鉛華、等の有色顔料、シリカ、炭酸カルシウム、カオリン、クレー、硫酸バリウム、水酸化アルミニウム、タルク等の体質顔料、アクリル樹脂で表面処理したアルミニウム粒子を含有するアルミペースト、表面に酸化チタンと酸化スズと酸化ジルコニウムとがコーティングされたマイカ等のパール顔料を挙げることができる。有機顔料としては、例えば、溶性アゾ顔料、不溶性アゾ顔料、アゾレーキ顔料、縮合アゾ顔料、銅フタロシアニン顔料、縮合多環顔料等を挙げることができる。
また、着色剤以外の無機粉体としては、リン酸カルシウム、リン酸亜鉛、ベントナイト、フェライト、アルミナ、酸化マグネシウム、ホワイトカーボン、セメント、石膏、チタン酸塩、珪酸塩等が挙げられる。
【００３７】
印刷インキ用粉体は、着色剤を含むことが好ましい。本発明の印刷インキ組成物は、良好な分散性が得られる観点から、着色剤を、好ましくは５質量％以上、より好ましくは７質量％以上、更に好ましくは９質量％以上、そして、好ましくは５０質量％以下、より好ましくは３０質量％以下含有する。
【００３８】
また、本発明の印刷インキ組成物が、印刷インキ用粉体として着色剤以外の無機粉体を含有する場合、印刷インキ用粉体中、着色剤以外の無機粉体を、好ましくは１０質量％以上、より好ましくは２０質量％以上、更に好ましくは３０質量％以上、そして、好ましくは７０質量％以下、より好ましくは６０質量％以下含有する。
【００３９】
本発明の印刷インキ組成物は、良好な分散性が得られる観点から、（ａ）成分を、印刷インキ用粉体１００質量部に対し、好ましくは１質量部以上、より好ましくは２質量部以上、更に好ましくは５質量部以上、そして、好ましくは３０質量部以下、より好ましくは２０質量部以下含有する。
【００４０】
本発明の印刷インキ組成物は、（ｂ）成分を、好ましくは８０質量％以上、より好ましくは８５質量％以上、そして、好ましくは９５質量％以下、より好ましくは９０質量％以下含有する。
【００４１】
本発明の印刷インキ組成物の組成は種々設定できるが、例えば、グラビア印刷用インキ組成物であれば、各成分の含有量は、例えば、以下の通りとすることができる。
・着色剤  組成物中、好ましくは７質量％以上３０質量％以下
・（ａ）成分  着色剤１００質量部に対して、好ましくは０．５質量部以上３０質量部以下
・（ｂ）成分  組成物中、好ましくは４０質量％以上９２．５質量％以下
【００４２】
本発明の印刷インキ組成物は、２５℃での分散粒子の平均粒径が、好ましくは３μｍ以下、より好ましくは２．５μｍ以下であり、一例として、２μｍ近傍が好ましい。平均粒径の下限値は、１．１μｍ以上が好ましい。尚、平均粒径は、実施例に記載した方法で測定する。
【００４３】
本発明の印刷インキ組成物は、バインダー、可塑剤等を含有することができる。バインダーとしては例えば、エチルセルロース、アクリル、ポリビニルブチラール、ポリビニルアセタール、ポリビニルアルコール、ポリオレフィン、ポリウレタン、ポリスチレン、あるいはこれらの混合物等が挙げられる。可塑剤としては例えば、フタル酸ジオクチル、アジピン酸、リン酸エステル、グリコール等が挙げられる。
【００４４】
また、本発明の印刷インキ組成物の粘度も、印刷方式に応じて設定することができる。例えば、グラビア印刷用インキ組成物であれば、２５℃の粘度は、好ましくは０．５ｍＰａ・ｓ以上２０ｍＰａ・ｓ以下である。
【００４５】
本発明の印刷インキ組成物の、分散安定化のメカニズムは明らかではないが、本発明の（ａ）成分を構成する不飽和二塩基酸から誘導される基が印刷インキ用粉体に吸着し、本発明の（ａ）成分を構成するオレフィンから誘導される基が有機溶剤中に溶解拡散することにより、印刷インキ用粉体の分散安定化が向上するものと推察される。
【００４６】
本発明の印刷インキ組成物は、油中分散型スラリーであることが好ましい。本発明の印刷インキ組成物を得る方法としては、通常のスラリー化の方法を用いることができる。例えば本発明の印刷インキ用分散剤組成物に印刷インキ用粉体を添加して撹拌、混合する方法、印刷インキ用粉体に本発明の印刷インキ用分散剤組成物を加えて撹拌、混合する方法等が挙げられる。撹拌、混合する方法としては、例えば高速ディスパー、ホモミキサー、ボールミル等一般に用いられる撹拌装置を使用することができる。
また、印刷インキ用粉体の顔料又は粗粒子を粉砕と同時にスラリー化する場合には、印刷インキ用粉体の鉱石又は粗粒子に本発明の印刷インキ用分散剤組成物を添加して、粉砕と同時にスラリー化する方法等を行うこともできる。粉砕と同時にスラリー化する方法には、ビーズミル等一般に用いられる湿式粉砕機を使用することが出来る。
【００４７】
〔印刷インキ用分散剤組成物又は印刷インキ組成物の製造方法〕
本発明は、オレフィンと不飽和二塩基酸とを、酢酸エステル（ｂ１）と低級アルコール（ｂ２）とを含む反応溶媒中で反応させて共重合体を得る工程、及び
前記共重合体を、炭素数６以上１０以下の分岐鎖アルキル基を有するアミンでアミド化して前記共重合体のアミド化物を得る工程、
を有する、印刷インキ用分散剤組成物の製造方法を提供する。
【００４８】
上記製造方法においては、前記共重合体のアミド化物は、（ａ）成分である。（ｂ１）成分と（ｂ２）成分とを含む反応溶媒はそのまま印刷インキ用分散剤組成物の（ｂ）成分とすることができる。
本発明の印刷インキ用分散剤組成物や本発明の印刷インキ組成物で述べた事項は、本発明の印刷インキ用分散剤組成物の製造方法に適用できる。
本発明の印刷インキ用分散剤組成物の製造方法は、前記共重合体のアミド化物を、前記式（１）のイミダゾリン化合物で中和する工程を有することができる。
【００４９】
また、本発明は、
印刷インキ用粉体と、
オレフィンと不飽和二塩基酸との共重合体の、炭素数６以上１０以下の分岐鎖アルキル基を有するアミンによるアミド化物又はその塩（ａ）と、
酢酸エステル（ｂ１）と低級アルコール（ｂ２）との混合有機溶剤（ｂ）と、
を混合する、印刷インキ組成物の製造方法を提供する。
【００５０】
上記製造方法においては、（ａ）成分及び（ｂ）成分を含有する本発明の印刷インキ用分散剤組成物を用いることができる。その場合、必要に応じて、（ｂ１）成分及び／又は（ｂ２）成分を添加して組成を調整することができる。本発明の印刷インキ用分散剤組成物や本発明の印刷インキ組成物で述べた事項は、この印刷インキ組成物の製造方法に適用できる。
【実施例】
【００５１】
製造例１
攪拌機、温度計、還流冷却管、窒素導入管、滴下ロートを備えた反応容器に無水マレイン酸（三井化学（株）製）７０．６ｇ、酢酸エチル（シノケム・ジャパン（株）製）３２．５ｇ及びイソプロピルアルコール（以下ＩＰＡと略記）（ＪＸエネルギー（株）製）３２．５ｇを仕込み、窒素気流下で９３℃に加熱後、この温度を維持しながら、８５質量％ジイソブチレン（丸善石油化学（株）製）の酢酸エチルとＩＰＡ混合溶液９５．０ｇ及び重合開始剤として２質量％パーブチルＯ（日油社製、ｔ−ブチルパーオキシ−２−エチルヘキサノエート）の酢酸エチルとＩＰＡ混合溶液７４．０ｇをそれぞれ別の滴下ロートから１．５時間かけて滴下し重合反応を行った。滴下終了１５分後に２質量％パーブチルＯの酢酸エチルとＩＰＡ混合溶液３．０ｇを一括で添加し、その後、９３℃で９時間熟成し、重合反応を完結させた。反応終了後、冷却し、６５℃に保持しながら２−エチルヘキシルアミン（広栄化学工業（株）製）９３．０ｇを滴下ロートから１時間かけて滴下しアミド化反応を行った。滴下終了後、６５℃で２時間熟成した。その後、冷却し、４０℃に保持しながら中和剤であるオレイルヒドロキシエチルイミダゾリン（（株）八代製）１８５．５ｇを滴下ロートから１．５時間かけて滴下し中和反応を行った。滴下終了後、４０℃で１時間熟成し、反応を完結させ、無水マレイン酸／ジイソブチレン共重合体アミド化物のオレイルエチルイミダゾリンによる中和物を得た。本アミド化物の中和物のアミド化率、重量平均分子量（前記方法により測定した値、以下同じ）、合成時の使用溶剤、中和剤及び中和度を表１に示す。なお、オレイルヒドロキシエチルイミダゾリンは、式（１）中のＲ１がオレイル基、Ｒ２がエチレン基の化合物である。
この方法により得られた反応生成物を、そのまま印刷インキ用分散剤組成物とした。
【００５２】
製造例２〜４、比較製造例１〜８
製造条件を表１の通りとする以外は製造例１と同様にして、表１に示すアミド化物もしくはその中和物又はエステル化物を含む反応生成物を得た。得られた反応生成物は、そのまま印刷インキ用分散剤組成物とした。
尚表１中、イタコン酸は磐田化学工業（株）製、イソブチレンは（株）クラレ社製、オレイルアミン、ステアリルアミン、ｎ−オクチルアミンは花王（株）製、ｎ−ブチルアミン、ｎ−デシルアミン、２−エチルヘキシルアルコール、プロピレングリコールメチルエーテルアセテート（ＰＧＭＥＡ）、メチルイソブチルケトン（ＭＩＢＫ）、トルエン、メチルエチルケトン（ＭＥＫ）、キシレンは和光純薬工業（株）製、イソヘキシルアミン、イソオクチルアミン、イソデシルアミン、イソペンチルアミン、イソドデシルアミン、ステアリルエチルイミダゾリン、ラウリルエチルイミダゾリンは東京化成工業（株）製である。
【００５３】
【表１】
2018168285.tif 000003
【００５４】
表１中、モル％は、いずれも不飽和二塩基酸に対するモル％である。
表１中、製造例１〜４では、共重合体のアミド化物が（ａ）成分、合成時の使用溶剤が（ｂ）成分である。
【００５５】
実施例１〜４、比較例１〜９
表１の印刷インキ用分散剤組成物と比較の分散剤とを用いて印刷インキ組成物を調製し、以下の評価を行った。結果を表２に示した。
【００５６】
（１）分散性の評価（Ｉ）（調製直後の分散性）
１００ｍＬのスクリュー管に、平均粒径が２４ｎｍのカーボンブラック（三菱化学（株）製ＭＡ１００）４ｇ、溶剤、表１の印刷インキ用分散剤組成物又は比較の分散剤を仕込んだ。ここで、比較の分散剤は、ルブリゾール２４０００（ポリエチレンイミン系分散剤、ルブリゾール社製）であった。また、表１の印刷インキ用分散剤組成物と比較の分散剤は、それぞれ、合成時に使用した溶剤と同じ溶剤で希釈して固形分３０質量％に調製したものを使用した。表１の印刷インキ用分散剤組成物については、固形分の量は、共重合体のアミド化物もしくはエステル化物又は塩の量であるとみなすことができる。なお、比較の分散剤では、溶剤は、酢酸エチル／ＩＰＡの質量比が１／１の混合有機溶剤を用いた。
その後、ブランソン社製の超音波分散装置Ｂ１５１０で３時間処理を行い、スラリーを調製した。これを印刷インキ組成物とした。印刷インキ組成物におけるカーボンブラック濃度が１０質量％となるように溶剤の量を調製した。
印刷インキ用分散剤組成物又は比較の分散剤の添加量が、８、１０、又は１２質量％（対カーボンブラック（固形分換算））の印刷インキ組成物を用意した。
各分散剤添加量の印刷インキ組成物について、調製直後に、堀場製作所社製のレーザー散乱粒度分布計ＬＡ−９２０を用いて、２５℃における印刷インキ組成物のカーボンブラックの平均粒径を測定した。結果を表２に示す。
尚、印刷インキ組成物は、各分散剤添加量において平均粒径が２μｍ以下であるものを分散性が良好であるとした。
【００５７】
（２）分散性の評価（II）（再分散性）
（１）で得られた印刷インキ組成物を、アドバンテック社製減圧乾燥機ＶＯ−３２０で８０℃、２４時間で減圧乾燥を行い、溶剤を完全に除去した。その後、再度、酢酸エチル／ＩＰＡの質量比が１／１の混合有機溶剤を加えてカーボンブラック濃度１０質量％に調整し、超音波分散装置で１時間分散処理を行い、カーボンブラックを再分散させた印刷インキ組成物を得た。次いで（１）と同様に印刷インキ組成物のカーボンブラックの平均粒径を測定した。結果を表２に示す。
尚、印刷インキ組成物は、各分散剤添加量において平均粒径が２μｍ以下であるものを再分散性が良好であるとした。
【００５８】
（３）分散性の評価（III）（保存後の分散性）
（２）で得られた印刷インキ組成物を、ヤマト社製乾燥機ＤＫ６００中に５０℃、７日間静置した。その後、（１）と同様に印刷インキ組成物のカーボンブラックの平均粒径を測定した。結果を表２に示す。
尚、印刷インキ組成物は、各分散剤添加量において平均粒径が２μｍ以下であるものを分散性が良好であるとし、２μｍを超える場合は、２μｍにより近いものの方がより分散性が良好であるとした。
【００５９】
【表２】
2018168285.tif 000004